(57)【要約】  ミリ波反射用樹脂組成物は、誘電体フィラーと、樹脂とを含有する。ミリ波反射用物品は、上記のミリ波反射用樹脂組成物を含む。
2018056106.tif 000002
【特許請求の範囲】
【請求項１】
誘電体フィラーと、
樹脂とを含有する、
ミリ波反射用樹脂組成物。
【請求項２】
前記誘電体フィラーは、酸化チタン粉末、チタン酸バリウム粉末及び酸化鉄粉末からなる群から選ばれる少なくとも１種である、
請求項１に記載のミリ波反射用樹脂組成物。
【請求項３】
前記誘電体フィラーは、酸化チタン粉末を少なくとも含み、
前記酸化チタン粉末は白色である、
請求項１又は２に記載のミリ波反射用樹脂組成物。
【請求項４】
請求項１〜３のいずれか１項に記載のミリ波反射用樹脂組成物のシート状成形体である、
樹脂シート。
【請求項５】
前記樹脂シートは、第一の主面及び第二の主面を有し、
ミリ波が再帰反射するように、前記第一の主面及び前記第二の主面の少なくとも一方に凹凸構造を有する、
請求項４に記載の樹脂シート。
【請求項６】
請求項１〜３のいずれか１項に記載のミリ波反射用樹脂組成物の繊維状成形体である、
繊維。
【請求項７】
基材と、この基材の表面に付着した請求項１〜３のいずれか１項に記載のミリ波反射用樹脂組成物から形成された被膜とを備えた、
ミリ波反射用物品。
【発明の詳細な説明】
【技術分野】
【０００１】
本開示は、ミリ波反射用樹脂組成物、それを用いた樹脂シート、繊維及びミリ波反射用物品に関する。
【背景技術】
【０００２】
近年、車両の周辺の障害物を検知して、当該障害物との衝突を未然に回避するために、衝突被害を軽減するブレーキを搭載した車両が増加している。衝突被害を軽減するブレーキ用のセンサーとして、ミリ波レーダー、赤外線レーダー、カメラが知られている。なかでも、ミリ波レーダーは、逆光、雨霧などの影響を受けにくく、視界の効かない夜間や悪天候時に強いため、注目されている。このミリ波レーダーは、ミリ波を出射し、障害物から反射してきた電波を受信することによって障害物の位置、相対速度、方向などを測定する。【０００３】
しかし、車両のミリ波に対する反射波強度は高いのに対し、通行人の反射波強度は微弱であるため、ミリ波レーダーは、車両を精度よく検知できるものの、通行人を検知しにくいという問題があった。【０００４】
そこで、ミリ波レーダーが通行人を検知しやすくする手段として、特許文献１には、肩部の生地にアルミニウムなどの金属粉を含有する合成繊維によって構成されたＴシャツや、鉄等の金属からなる反射板によって中空三角錐形に構成されたコーナーリフレクタが複数装着されたベルトが開示されている。
【先行技術文献】
【特許文献】
【０００５】
【特許文献１】特開２００８−９５２３６号公報
【発明の概要】
【０００６】
第１の開示に係るミリ波反射用樹脂組成物は、誘電体フィラーと、樹脂とを含有する。
【０００７】
第２の開示に係る樹脂シートは、上記のミリ波反射用樹脂組成物のシート状成形体である。
【０００８】
第３の開示に係る繊維は、上記のミリ波反射用樹脂組成物の繊維状成形体である。
【０００９】
第４の開示に係るミリ波反射用物品は、基材と、この基材の表面に付着した上記のミリ波反射用樹脂組成物から形成された被膜とを備える。
【００１０】
本開示によれば、電気抵抗率の低い金属を用いなくとも、ミリ波レーダーに検知されやすい被服や物品を得ることができる。
【図面の簡単な説明】
【００１１】
【図１Ａ】図１Ａは、コーナーキューブ素子の正面図である。
【図１Ｂ】図１Ｂは、コーナーキューブ型再帰反射構造を有する樹脂シートの正面図である。
【図１Ｃ】図１Ｃは、図１Ｂ中のＸ−Ｘ線における樹脂シートの断面図である。
【図２Ａ】図２Ａは、半球型再帰反射構造を有する樹脂シートの正面図である。
【図２Ｂ】図２Ｂは、図２Ａ中のＹ−Ｙ線における樹脂シートの断面図である。
【図３】図３は、実施例に係る樹脂シートにおけるミリ波周波数に対するミリ波反射特性を示す図である。
【発明を実施するための形態】
【００１２】
本開示の実施の形態の説明に先立ち、従来技術における問題点を簡単に説明する。特許文献１に記載の被服は金属を用いるため、ミリ波に対する反射強度が高いものの、例えば以下のような実用的な問題がある。夕立時などに金属を用いた被服を着用して外出すると落雷に遭う危険性が高いこと、被服の洗濯によって金属が酸化劣化しやすいこと、金属アレルギーを発症しやすくなることなどである。
【００１３】
そこで、本開示は、金属よりも電気抵抗率が高く、人体に影響の少ない高誘電率の金属酸化物を用いることで、ミリ波レーダーが検知しやすいミリ波反射用樹脂組成物、樹脂シート、繊維及びミリ波反射用物品を提供する。
【００１４】
以下、本開示の実施形態を説明する。
【００１５】
［本実施形態に係るミリ波反射用樹脂組成物］
本実施形態に係るミリ波反射用樹脂組成物（以下、ミリ波反射用樹脂組成物）は、誘電体フィラーと、樹脂とを含有する。これにより、電気抵抗率の低い金属を用いなくとも、ミリ波レーダーがミリ波反射用樹脂組成物を検知しやすい。そのため、例えば、後述するようなミリ波反射用樹脂組成物の成形体を通行人が着用すれば、車両に装備されたミリ波レーダーは通行人を検知しやすくなる。その結果、通行人と、車両との接触事故の発生を低減することができる。さらに、ミリ波反射用樹脂組成物は、金属を用いないので、落雷に遭う危険性が低く、洗濯によって酸化劣化しにくく、金属アレルギーを発症しにくい。そのため、本実施形態に係るミリ波反射用樹脂組成物を用いた被服は、金属を用いた従来の被服に比べ安全性に優れる。
【００１６】
ここで、ミリ波とは、波長１ｍｍ以上、１０ｍｍ以下、周波数３０ＧＨｚ以上、３００ＧＨｚ以下の電磁波である。なかでも、車両に装備されたミリ波レーダーには、主として７７ＧＨｚ又は７９ＧＨｚの周波数の電磁波が用いられている。
【００１７】
ミリ波反射用樹脂組成物は、必要に応じて、硬化剤、硬化促進剤、無機充填剤、可塑剤、酸化防止剤、難燃剤、帯電防止剤、顔料、染料、光安定剤などをさらに含有してもよい。
【００１８】
（誘電体フィラー）
ミリ波反射用樹脂組成物は、誘電体フィラーを含有する。これにより、ミリ波反射用樹脂組成物のミリ波に対する反射波強度を高くすることができる。
【００１９】
誘電体フィラーは、金属粉とは異なり、一般的にアルミニウムなどの金属よりも電気抵抗率が高い材料である。
【００２０】
誘電体フィラーは、例えば、酸化チタン粉末、チタン酸バリウム粉末、酸化鉄粉末、チタン酸ストロンチウム粉末などを用いることができ、これらの酸化物に含まれる金属元素を他の金属元素で置換したものも用いることができる。なかでも、誘電体フィラーは、酸化チタン粉末、チタン酸バリウム粉末及び酸化鉄粉末からなる群から選ばれる少なくとも１種であることが好ましい。これにより、ミリ波反射用樹脂組成物のミリ波に対する反射波強度をより高くすることができる。
【００２１】
誘電体フィラーとして、酸化チタン粉末を少なくとも含む場合、酸化チタン粉末は白色であることが好ましい。酸化チタン粉末が白色であることによりミリ波の反射だけでなく、光を反射しやすくなるという効果が得られる。
【００２２】
誘電体フィラーを構成する材料の７７ＧＨｚ帯又は７９ＧＨｚ帯における誘電率は、好ましくは１０以上、より好ましくは３０以上である。誘電率が上記範囲内であれば、反射率が５０％以上となり、例えば、ミリ波レーダーがミリ波反射用樹脂組成物の成形体を着用した通行人をより検知しやすくなる。ここで、反射率とは、ミリ波反射用樹脂組成物の成形体に入射するミリ波の強度に対する、ミリ波反射用樹脂組成物の成形体によって反射されたミリ波の強度の割合である。
【００２３】
誘電体フィラーの形状は、特に限定されず、例えば、球状、板状、針状などが挙げられる。なかでも、再帰反射し易い点で、球状であることが好ましい。誘電体フィラーの真球度は、好ましくは２．０以下、より好ましくは１．５以下、特に好ましくは１．０（真球）である。真球度とは、最大直径を最小直径で除した値である。ここで、再帰反射とは、入射波の進路にほぼ沿う方向に、選択的に反射波が戻るような反射をいう。
【００２４】
誘電体フィラーは、形状、寸法等の異なるものを２種以上組み合わせたものであってもよい。
【００２５】
誘電体フィラーの含有割合は、ミリ波反射用樹脂組成物の固形分の総質量に対して、好ましくは４０質量％以上、より好ましくは５０質量％以上である。誘電体フィラーの含有割合が上記範囲内であれば、ミリ波反射用樹脂組成物のミリ波に対する反射波強度をさらに高くすることができる。
【００２６】
誘電体フィラーは、樹脂などの種類に応じて、適当な表面処理剤で表面処理されていてもよい。表面処理剤としては、例えば、シランカップリング剤などが挙げられる。
【００２７】
（樹脂）
ミリ波反射用樹脂組成物は、樹脂を含有する。
【００２８】
樹脂の周波数３０ＧＨｚ以上、３００ＧＨｚ以下における誘電率は、好ましくは３以上、４以下、より好ましくは２以上、４以下である。これにより、ミリ波レーダーから送信されるミリ波に対する反射波強度をより高めることができる。
【００２９】
樹脂は、ミリ波反射用樹脂組成物や、その成形体の使用目的に応じて適宜調整すればよく、熱可塑性樹脂及び熱硬化性樹脂のいずれであってもよい。具体的に、樹脂としては、オレフィン系樹脂、スチレン樹脂、塩化ビニル系樹脂、ポリエステル、ポリカーボネート、アクリロニトリル・スチレン共重合樹脂（ＡＳ樹脂）、ポリアクリロニトリル、ブタジエン樹脂、アクリロニトリル・ブタジエン・スチレン共重合樹脂（ＡＢＳ樹脂）、アクリル樹脂、ポリアセタール、ポリフェニレンエーテル、フェノール樹脂、エポキシ樹脂、メラミン樹脂、尿素樹脂、ポリイミド、ポリスルフィド、ポリウレタン、酢酸ビニル系樹脂、フッ素系樹脂、脂肪族ポリアミド、合成ゴム、芳香族ポリアミド、ポリビニルアルコールなどを用いることができる。オレフィン系樹脂としては、例えば、低密度ポリエチレン（ＬＤＰＥ）、直鎖状低密度ポリエチレン（ＬＬＤＰＥ）、高密度ポリエチレン（ＨＤＰＥ）、ポリプロピレンなどが挙げられる。ポリエステルとしては、例えば、ポリエチレンテレフタレート（ＰＥＴ）、ポリトリメチレンテレフタレート、ポリブチレンテレフタレートなどが挙げられる。脂肪族ポリアミドとしては、例えば、ナイロン６、ナイロン６６などが挙げられる。合成ゴムとしては、例えば、エチレン−プロピレン−（非共役ジエン）ゴム、ポリブタジエンゴム、ポリイソプレンゴム、スチレン−ブタジエンゴム、アクリロニトリル−ブタジエンゴムなどが挙げられる。芳香族ポリアミドとしては、例えば、ポリメタフェニレンイソフタルアミド、ポリパラフェニレンテレフタルアミドなどが挙げられる。
【００３０】
ミリ波反射用樹脂組成物を後述する繊維成形体として用いる場合、樹脂としては、オレフィン系樹脂、塩化ビニル系樹脂、フッ素系樹脂、アクリル樹脂、脂肪族ポリアミド、ポリエステル、芳香族ポリアミド、ポリビニルアルコール、ポリアクリロニトリルなどを用いることが好ましい。
【００３１】
ミリ波反射用樹脂組成物の調製方法としては、例えば、樹脂、誘電体フィラー、その他必要に応じて配合する成分を、それぞれ所定の配合量準備し、これらを溶媒中で配合し、さらに攪拌、混合する方法などが挙げられる。溶媒としては、例えば、エチレングリコールモノメチルエーテルなどのエーテル類、アセトン、メチルエチルケトン（ＭＥＫ）、ジメチルホルムアミド、ベンゼン、トルエンなどを用いることができる。これら溶媒は１種単独でも、２種以上を併用してもよい。
【００３２】
［本実施形態に係る樹脂シート］
本実施形態に係る樹脂シート（以下、ミリ波反射用樹脂シートという）は、ミリ波反射用樹脂組成物のシート状成形体である。すなわち、ミリ波反射用樹脂シートは、ミリ波反射用樹脂組成物をシート化してなり、その内部に誘電体フィラーが埋設されている。
【００３３】
ミリ波反射用樹脂シートの構成は、単層であってもよいし、支持体（基材）の少なくとも一方の面にミリ波反射用樹脂組成物からなる層が積層された２層以上の複数層であってもよい。基材としては、例えば、基材フィルム、面ファスナーなどを用いることができる。基材フィルムとしては、例えば、ポリエチレンテレフタレート（ＰＥＴ）フィルム、ポリオレフィンフィルム、ポリアクリルフィルム、ポリ塩化ビニルフィルムなどが挙げられる。面ファスナーは、多数の微小なカギ状フックを有する雄ファスナーと、対応する雄ファスナーの多数の微小なカギ状フックと係合する構造を有する雌ファスナーとからなる。具体的に面ファスナーとしては、マジックテープ（登録商標）、マジックファスナー（登録商標）、ベルクロ（登録商標）、フックアンドループテープなどが挙げられる。ミリ波反射用樹脂シートは、その構成が複数層であり、被服や自転車などに取り付けられて使用される場合、ミリ波反射用樹脂シートは、ミリ波反射用樹脂組成物からなる層が表面となるように使用されることが好ましい。
【００３４】
ミリ波反射用樹脂シートは、第一の主面及び第二の主面を有し、ミリ波が再帰反射するように、第一の主面及び第二の主面の少なくとも一方に凹凸構造を有することが好ましい。これにより、ミリ波レーダーから送信されるミリ波に対する反射波強度をより高めることができる。
【００３５】
図１Ａは、コーナーキューブ素子１０の正面図である。図１Ｂは、コーナーキューブ型再帰反射構造を有する樹脂シートの正面図である。図１Ｃは、図１Ｂ中のＸ−Ｘ線における樹脂シートの断面図である。
【００３６】
凹凸構造としては、ミリ波が再帰反射しやすい構造であれば特に限定されず、例えば、コーナーキューブ型再帰反射構造、半球型再帰反射構造などが挙げられる。凹凸構造のサイズなどはミリ波反射用樹脂シートの使用用途などに応じて適宜調整すればよい。
【００３７】
コーナーキューブ型再帰反射構造は、図１Ａに示すコーナーキューブ素子１０をミリ波反射用樹脂シート１の第一の主面及び第二の主面の少なくとも一方に複数有する構造である。コーナーキューブ型再帰反射構造としては、例えば、図１Ａ及び図１Ｂに示すように、コーナーキューブ素子１０が最密に形成された構造などが挙げられる。コーナーキューブ素子１０は、互いに直交する三つの平面を持った凹状の形状を有する。
【００３８】
半球型再帰反射構造は、図２Ｂに示すような半球素子２０をミリ波反射用樹脂シート２の第一の主面及び第二の主面の少なくとも一方に複数有する構造である。半球型再帰反射構造としては、例えば、図２Ａ及び図２Ｂに示すように、半球素子２０が正方格子状に形成された構造などが挙げられる。半球素子２０の断面形状は、ミリ波反射用樹脂シートの使用用途に応じて適宜調整すればよく、例えば、半円、半楕円、三角形、長方形、菱形、六角形などが挙げられる。
【００３９】
ミリ波反射用樹脂シートは、加工され、交通安全用品として好適に用いられる。具体的には、ミリ波反射用樹脂シートは、ランドセルカバー、カッパ、傘布、長靴、バッジリフレクター、キーホルダー、リストバンド、カールバンド、タスキ、バッグ、手提げ袋、反射テープ、自転車用スポークライト、安全チョッキ、腕章、帽子カバーなどに好適に用いられる。このような交通安全用品を通行人が着用することによって、通行人と、車両との接触事故の発生をより低減することができる。特に子供がこのような交通安全用品を着用することによって、大人の目が届かない間も子供を自動車から守ることができる。
【００４０】
ミリ波反射用樹脂シートの製造方法としては、ミリ波反射用樹脂シートの使用用途に応じて適宜調整すればよく、例えば、溶融押出成形、射出成形などが挙げられる。
【００４１】
［本実施形態に係る繊維］
本実施形態に係る繊維（以下、ミリ波反射用繊維）は、ミリ波反射用樹脂組成物の繊維状成形体である。すなわち、ミリ波反射用繊維は、ミリ波反射用樹脂組成物を繊維化してなり、その内部に誘電体フィラーが埋設されている。これにより、例えば、ミリ波反射用繊維を用いて布地を作製した場合、布地を洗濯しても、誘電体フィラーがミリ波反射用繊維から脱落しにくい。
【００４２】
繊維状成形体は、直径１ｎｍ以上で、長さの直径に対する比（アスペクト比）が１００以上の形態をもつ。繊維状成形体は、長繊維であっても、短繊維であってもよい。短繊維は、例えば、得られる長繊維を必要な長さにカットして得られる。
【００４３】
ミリ波反射用繊維の製造方法としては、製造に用いる樹脂に応じて適宜選択、調整すればよい。例えば、ミリ波反射用樹脂組成物の重合工程を経て製造されたペレット状の原料を押出機に投入し、熱を加えて溶融して押し出し、その後空気中で冷却して固化する方法；ミリ波反射用樹脂組成物である混合液を、湿式紡糸法又は乾式紡糸法により、繊維に成形し、溶媒を除去する方法などが挙げられる。さらに、得られるミリ波反射用繊維に、延伸、熱処理などの後処理を施してもよい。これにより、ミリ波反射用繊維の力学的性能などを向上させることができる。
【００４４】
ミリ波反射用繊維は、ミリ波反射用繊維製品を織る際のミリ波反射用糸の原材料として好適に用いられる。ミリ波反射用糸は、ミリ波反射用繊維が長く線状になったものであり、例えば、フィラメント糸、紡績糸、混紡糸、かさ高加工糸、仮撚り加工糸、複合糸、中空糸、コアスパンヤーン、長短複合糸、混繊糸、組編織された糸、ファンシーヤーンなどが挙げられる。ミリ波反射用糸が複合糸である場合、通常の繊維を混合してもよい。通常の繊維としては、例えば、ポリオレフィン繊維、ポリアミド繊維、ポリビニルアルコール繊維、ポリアクリロニトリル繊維、ポリエステル繊維、ポリ塩化ビニル系繊維、アクリル繊維、ポリウレタン繊維などを用いることができる。ミリ波反射用繊維と通常の繊維との混率は、本開示の効果を阻害しない範囲であればよい。
【００４５】
ミリ波反射用繊維製品の布の構造としては、例えば、織物、編物、組物、レース、網、不織布などが挙げられる。織物の織組織は、例えば、平織、綾織、朱子織などが挙げられる。編物の編組織は、例えば、平（天竺）編、ゴム編、両面編、ハーフ編、パワーネット編、ラッセル編、多軸挿入編などが挙げられる。組物としては、例えば、平打組物、丸打組物、角打組物などが挙げられる。レースとしては、例えば、リバーレース、ラッシェルレース、トーションレース、刺繍レース、多頭ミシン刺繍レースなどが挙げられる。網としては、例えば、有結節網、無結節網、ラッシェル網などが挙げられる。
【００４６】
具体的に、ミリ波反射用繊維製品としては、シャツ、スラックス、パンツ、スカート、肌着、家庭着、浴衣、ジャンパー、ベスト、コート、セーター、ジャケット、ブレザー、ドレス、カーディガン、ライダースーツ、学童用ウェア、学生服、タオル類、ハンカチ類、スカーフ、中敷き、靴下、下着、中着、上着、衣服の表地、衣服の裏地、帽子、手袋、マフラー、イヤーウォーマー、タイツ、腹巻、シューズ側地、服装ベルト、サポーターなどが挙げられる。このようなミリ波反射用繊維製品を通行人が着用することによって、通行人と、車両との接触事故の発生をより低減することができる。特に子供がこのようなミリ波反射用繊維製品を着用することによって、大人の目が届かない間も子供を自動車から守ることができる。
【００４７】
［本実施形態に係るミリ波反射用物品］
本実施形態に係るミリ波反射用物品（以下、ミリ波反射用物品）は、基材と、この基材の表面に付着したミリ波反射用樹脂組成物から形成された被膜とを備える。このようなミリ波反射用物品を通行人が着用することによって、通行人と、車両との接触事故の発生をより低減することができる。特に子供がこのようなミリ波反射用物品を着用することによって、大人の目が届かない間も子供を自動車から守ることができる。
【００４８】
あるいは、道路上の作業者の着衣に上述のミリ波反射用物品を備えることで、夜間や悪天候などといった目視やカメラの視認性が落ちる状況下であってもミリ波による検知がしやすくなり、接触事故を低減することができる。
【００４９】
基材としては、通行人が身に着けるものが好ましく、例えば、身のまわりの品、雑貨、繊維、糸、繊維製品などが挙げられる。身のまわりの品としては、例えば、ランドセル、カッパ、長靴、靴、革ベルト、財布・革小物、傘、バッジリフレクター、キーホルダー、リストバンド、カールバンド、タスキ、バッグ、手提げ袋、反射テープ、安全チョッキ、腕章、帽子、自転車、三輪車、一輪車などが挙げられる。雑貨としては、例えば、眼鏡、時計、貴金属、宝石、スポーツ用品、文房具、書籍、玩具などが挙げられる。繊維製品としては、例えば、シャツ、スラックス、パンツ、スカート、肌着、家庭着、浴衣、ジャンパー、ベスト、コート、セーター、ジャケット、ブレザー、ドレス、カーディガン、ライダースーツ、学童用ウェア、学生服、タオル類、ハンカチ類、スカーフ、中敷き、靴下、下着、中着、上着、衣服の表地、衣服の裏地、手袋、マフラー、イヤーウォーマー、タイツ、腹巻、シューズ側地、服装ベルト、サポーターなどが挙げられる。
【００５０】
ミリ波反射用樹脂組成物は、一用途として白線や黄線などの路面標示材に用いることができる。路面標示材に用いることによって、雪などの自然環境によって、白線が視認できない場合であっても、車からのミリ波を高反射させることで、白線を認識することができるため好ましい。ミリ波反射用樹脂組成物は、路面表示材に混ぜ込んでも良いが、地面のアスファルトと路面表示材との接着材料に混ぜ込んで使用しても良い。あるいは、シート状の路面標示材に、ミリ波反射用樹脂シートを貼り付けることによって使用しても良い。
【００５１】
また、既存の製品にミリ波反射用樹脂シートを巻きつけることで、ミリ波反射用物品とすることもできる。例えば、ロードコーン等の交通安全用品にミリ波反射用樹脂シートを巻きつけることにより交通安全用品に反射特性を付与され、事故緊急時のミリ波レーダー検知用としても事故対策時の安全性を高めることができる。
【００５２】
ミリ波反射用物品の製造方法としては、基材にミリ波反射用樹脂組成物を塗布し、樹脂を硬化する方法などが挙げられる。ミリ波反射用樹脂組成物を基材に塗布する方法としては、例えば、スプレーコート、ディップコートなどが挙げられる。樹脂を硬化する方法としては、樹脂の材質に応じて適宜調整すればよく、例えば、加熱、光照射などが挙げられる。ミリ波反射用樹脂組成物を用いれば、基材が既製品であっても、その既製品のミリ波に対する反射波強度を簡単に高めることができる。
【００５３】
＜実施例＞
以下に示す材料、形成方法を用いて、樹脂組成物付のＰＥＴフィルムからなるサンプル（ミリ波反射用樹脂シート）を形成した。その後、それらのサンプルを用いて、ミリ波に対する反射特性を測定した。本実施例では、誘電体フィラーとしてＴｉＯ２粒子、樹脂としてエポキシ含有アクリル樹脂、基材としてＰＥＴフィルムを用いたが、本開示の範囲はこれらに限定されるものではない。
【００５４】
（材料）
・ＴｉＯ２粒子（石原産業製  品番ＣＲ−ＥＬ）：粒径  ０．３１４μｍ（メジアン平均）
・エポキシ含有アクリル樹脂
・ＰＥＴフィルム（東洋紡製  品番ＴＮ１００）：厚み  １００μｍ
（形成方法）
まず、ＴｉＯ２  ４０ｖｏｌ％とエポキシ含有アクリル樹脂混合物をＭＥＫにより粘度調整し、ディスパーにより混錬し、コンポジット材料を作成した。次に、ＰＥＴフィルム上にコンポジット材料を塗布し、コンポジット材料を硬化させた。コンポジット材料の塗布する厚さを変えて、コンポジット材料の硬化物であるミリ波反射用樹脂組成物の厚さが、それぞれ２００μｍ、３００μｍ、６００μｍである樹脂組成物付のＰＥＴフィルム（ミリ波反射用樹脂シート）を形成した。
【００５５】
（測定）
上記形成方法で形成したミリ波反射用樹脂シート（樹脂組成物厚さ：２００μｍ、３００μｍ、６００μｍ）の表面に垂直な方向に対して５°傾けた位置に設置した送信アンテナからミリ波を発信し、受信アンテナをミリ波反射用樹脂シートの表面に垂直な方向に対して反対方向に５°傾けた位置に設置して、７５ＧＨｚ以上、９０ＧＨｚ以下の周波数のミリ波に対しての受信電力を測定した。測定結果は、銅（Ｃｕ）でのミリ波反射減衰量に対する反射減衰量の比（Ｃｕ比）で示す。表１は、２００μｍ、３００μｍ、６００μｍの厚さの樹脂組成物付のＰＥＴフィルム、およびＰＥＴフィルムのみのサンプルに対して、ミリ波入射角５°（ＰＥＴフィルム表面に垂直な方向に対して）で入射した場合のＣｕ比の平均値（７７ＧＨｚ〜８１ＧＨｚでのＣｕ比の平均値）を示す。なお、参考として、各フィルムの電気抵抗率の値も示す。また、図３は、２００μｍ、３００μｍ、６００μｍの樹脂組成物付のＰＥＴフィルム、およびＰＥＴフィルムのみのサンプルに対して、ミリ波入射角５°で入射した場合のミリ波周波数に対するＣｕ比の特性を示す。
【００５６】
【表１】
2018056106.tif 000003
【００５７】
（考察）
表１に示すように、本実施例に係るミリ波反射用樹脂シートは、ＰＥＴフィルムのような絶縁性材料と同程度の電気抵抗率（１．０×１０１２Ωｍ以上）を有していながら、ＰＥＴフィルムよりも大幅に高いミリ波反射率を有している。また、ミリ波反射用樹脂シートの厚みが厚くなるほど、ミリ波の反射率が高くなり、６００μｍの厚さの樹脂組成物を有するミリ波反射用樹脂シートでは、７７ＧＨｚ〜８１ＧＨｚまでの平均値で、−６ｄＢ近くのミリ波反射率（Ｃｕ比）が得られている。さらに、図３に示すように、ミリ波の７５ＧＨｚ〜９０Ｈｚのすべての周波数において、樹脂組成物の厚さが大きくなるに従って、ミリ波の反射率（Ｃｕ比）が高くなっている。
【００５８】
このように、誘電体フィラーを含む樹脂を用いることで、基材のみに対するミリ波反射率に対して大幅に大きいミリ波反射率を有する成形体を得ることができることがわかった。
【符号の説明】
【００５９】
１，２  ミリ波反射用樹脂シート
１０    コーナーキューブ素子
２０    半球素子
【図１Ａ】
2018056106.tif 000004
【図１Ｂ】
2018056106.tif 000005
【図１Ｃ】
2018056106.tif 000006
【図２Ａ】
2018056106.tif 000007
【図２Ｂ】
2018056106.tif 000008
【図３】
2018056106.tif 000009
【国際調査報告】
2018056106.tif 000010
2018056106.tif 000011
2018056106.tif 000012
2018056106.tif 000013